(57)【要約】【課題】投射型表示器から出射される出射光を透過させる透過性カバー部材として湾曲状態で装着されたとしても、スクリーンに出射光を設計通りの色調で投影することができる透光性樹脂シート、かかる透光性樹脂シートを備える信頼性に優れた投射型表示器および移動体を提供すること。【解決手段】透光性樹脂シートは、投射型表示器から出射される出射光を透過させる透光性カバー部材に用いられ、樹脂材料を主材料として構成された樹脂層３と、この樹脂層３の少なくとも一方の面（上面）に積層されたハードコート層５とを有し、測定波長５４３ｎｍにおける厚み方向位相差（Ｒｔｈ）が１４５ｎｍ以下であり、かつ、測定波長４４０ｎｍにおける位相差をＲｅ４４０［ｎｍ］とし、測定波長６６０ｎｍにおける位相差をＲｅ６６０［ｎｍ］としたとき、下記関係式（１）を満足する。          Ｒｅ４４０−Ｒｅ６６０＜４０ｎｍ    ・・・  （１）【選択図】図３
2020034890.tif 000002
【特許請求の範囲】
【請求項１】
投射型表示器から出射される出射光を透過させる透光性カバー部材に用いられる透光性樹脂シートであって、
樹脂材料を主材料として構成された樹脂層と、該樹脂層の少なくとも一方の面に積層されたハードコート層とを有し、
測定波長５４３ｎｍにおける厚み方向位相差（Ｒｔｈ）が１４５ｎｍ以下であり、
かつ、測定波長４４０ｎｍにおける位相差をＲｅ４４０［ｎｍ］とし、測定波長６６０ｎｍにおける位相差をＲｅ６６０［ｎｍ］としたとき、下記関係式（１）を満足することを特徴とする透光性樹脂シート。
Ｒｅ４４０−Ｒｅ６６０＜４０ｎｍ    ・・・  （１）
【請求項２】
前記Ｒｅ４４０［ｎｍ］は、８０ｎｍ以上１６０ｎｍ以下である請求項１に記載の透光性樹脂シート。
【請求項３】
前記樹脂層は、その平均厚さが０．３ｍｍ以上０．６ｍｍ以下である請求項１または２に記載の透光性樹脂シート。
【請求項４】
前記樹脂材料は、ポリカーボネート系樹脂である請求項１ないし３のいずれか１項に記載の透光性樹脂シート。
【請求項５】
当該透光性樹脂シートは、曲率半径Ｒが１００ｍｍ以上５００ｍｍ以下の範囲内で湾曲させた湾曲状態で、前記透光性カバー部材として使用される請求項１ないし４のいずれか１項に記載の透光性樹脂シート。
【請求項６】
請求項１ないし５のいずれか１項に記載の透光性樹脂シートを、前記透光性カバー部材として備えることを特徴とする投射型表示器。
【請求項７】
請求項６に記載の投射型表示器を備えることを特徴とする移動体。
【発明の詳細な説明】
【技術分野】
【０００１】
本発明は、透光性樹脂シート、投射型表示器および移動体に関する。
【背景技術】
【０００２】
近年、自動車のような移動体に搭載して用いられる投射型表示器としてヘッドアップディスプレイ装置が知られている（例えば、特許文献１参照）。
【０００３】
特許文献１に記載のヘッドアップディスプレイ装置は、液晶ディスプレイやＣＲＴ等の表示装置（表示部）に表示された表示画像をミラーで反射して、車両の、曲面形状を有するスクリーンとしてのフロントガラスに投影することで虚像を得る装置であり、表示部を収納するハウジングには、表示画像を出射する出射窓が設けられている。
【０００４】
そして、この出射窓に、主として樹脂材料で構成される樹脂層と、この樹脂層に積層されたハードコート層とを備える透光性カバー部材（透光性樹脂シート）を配置（装着）することが提案されている（例えば、特許文献２参照）。
【０００５】
また、かかる構成の透光性カバー部材は、中央部に凹部が形成されるように湾曲させた湾曲状態で、ハウジングが備える出射窓に対して装着されている。
【０００６】
したがって、表示部から出射される出射光は、表示画像として、この湾曲状態とされた透過性カバー部材を透過した後に、スクリーンに到達することで、画像を形成する。
【０００７】
しかしながら、ヘッドアップディスプレイ装置が備える表示部として、液晶ディスプレイを用いると、スクリーン（フロントガラス）に形成される投影像（虚像）が、透光性カバー部材を透過する際に、投影像の色調に意図しない位相差が与えられ、その結果、投影像が設計した色調とは異なるものとしてスクリーンに投影されてしまうと言う問題があった。
【先行技術文献】
【特許文献】
【０００８】
【特許文献１】特開２０１５−４９４６４号公報
【特許文献２】特開２０１７−１１６８８２号公報
【発明の概要】
【発明が解決しようとする課題】
【０００９】
本発明の目的は、投射型表示器から出射される出射光を透過させる透過性カバー部材として湾曲状態で装着されたとしても、スクリーンに出射光を設計通りの色調で投影することができる透光性樹脂シート、かかる透光性樹脂シートを備える信頼性に優れた投射型表示器および移動体を提供することにある。
【課題を解決するための手段】
【００１０】
このような目的は、下記（１）〜（７）に記載の本発明により達成される。
（１）  投射型表示器から出射される出射光を透過させる透光性カバー部材に用いられる透光性樹脂シートであって、
樹脂材料を主材料として構成された樹脂層と、該樹脂層の少なくとも一方の面に積層されたハードコート層とを有し、
測定波長５４３ｎｍにおける厚み方向位相差（Ｒｔｈ）が１４５ｎｍ以下であり、
かつ、測定波長４４０ｎｍにおける位相差をＲｅ４４０［ｎｍ］とし、測定波長６６０ｎｍにおける位相差をＲｅ６６０［ｎｍ］としたとき、下記関係式（１）を満足することを特徴とする透光性樹脂シート。
Ｒｅ４４０−Ｒｅ６６０＜４０ｎｍ    ・・・  （１）
【００１１】
（２）  前記Ｒｅ４４０［ｎｍ］は、８０ｎｍ以上１６０ｎｍ以下である上記（１）に記載の透光性樹脂シート。
【００１２】
（３）  前記樹脂層は、その平均厚さが０．３ｍｍ以上０．６ｍｍ以下である上記（１）または（２）に記載の透光性樹脂シート。
【００１３】
（４）  前記樹脂材料は、ポリカーボネート系樹脂である上記（１）ないし（３）のいずれかに記載の透光性樹脂シート。
【００１４】
（５）  当該透光性樹脂シートは、曲率半径Ｒが１００ｍｍ以上５００ｍｍ以下の範囲内で湾曲させた湾曲状態で、前記透光性カバー部材として使用される上記（１）ないし（４）のいずれかに記載の透光性樹脂シート。
【００１５】
（６）  上記（１）ないし（５）のいずれかに記載の透光性樹脂シートを、前記透光性カバー部材として備えることを特徴とする投射型表示器。
【００１６】
（７）  上記（６）に記載の投射型表示器を備えることを特徴とする移動体。
【発明の効果】
【００１７】
本発明の透光性樹脂シートによれば、投射型表示器から出射される出射光を透過させる透過性カバー部材として、かかる透光性樹脂シートが湾曲状態で装着されたとしても、スクリーンに出射光を設計通りの色調で投影することができる。
【図面の簡単な説明】
【００１８】
【図１】本発明の透光性樹脂シートを、透光性カバー部材として有する、自動車のヘッドアップディスプレイ装置の実施形態を示す側面図である。
【図２】図１中の一点鎖線で囲まれた領域［Ａ］を拡大した拡大断面図である。
【図３】図２中の透光性カバー部材に適用された本発明の透光性樹脂シートの拡大断面図である。
【図４】図２中の透光性カバー部材を拡大した拡大断面図である。
【発明を実施するための形態】
【００１９】
以下、本発明の透光性樹脂シート、投射型表示器および移動体を添付図面に示す好適な実施形態に基づいて詳細に説明する。
【００２０】
まず、本発明の透光性樹脂シート、投射型表示器および移動体を説明するのに先立って、本発明の透光性樹脂シートを、透光性カバー部材として有する、自動車のヘッドアップディスプレイ装置（投射型表示器）について説明する。
【００２１】
＜ヘッドアップディスプレイ装置＞
図１は、本発明の透光性樹脂シートを、透光性カバー部材として有する、自動車のヘッドアップディスプレイ装置の実施形態を示す側面図である。図２は、図１中の一点鎖線で囲まれた領域［Ａ］を拡大した拡大断面図である。図３は、図２中の透光性カバー部材に適用された本発明の透光性樹脂シートの拡大断面図である。図４は、図２中の透光性カバー部材を拡大した拡大断面図である。なお、以下では、説明の都合上、図１〜図４中の上側を「上」または「上方」、下側を「下」または「下方」と言う。また、図１、図２、図４中の左側を「前」または「前方」、右側を「後」または「後方」と言う。また、図３中では、理解を容易にするため、透光性カバー部材を平坦な状態で図示するとともに、厚さ方向を誇張して模式的に図示している。
【００２２】
図１に示すように、ヘッドアップディスプレイ装置１０（Head-Up Display）は、自動車１００に搭載して用いられる。このヘッドアップディスプレイ装置１０は、自動車１００が有するダッシュボード１０１の上部に内蔵されている。
【００２３】
図２に示すように、ヘッドアップディスプレイ装置１０は、表示部１１と、反射部材１２と、収納体１３とを備えている。
【００２４】
表示部１１は、本実施形態では、液晶ディスプレイで構成され、出射光として表示画像ＬＳを出射するものであり、表示画像ＬＳにおける各画素を構成する赤（Ｒ）、緑（Ｇ）、青（Ｂ）それぞれの色の光が表示部１１から出射されることでフルカラーの表示画像ＬＳが形成されるように構成されている。
【００２５】
反射部材１２は、例えば、ミラーで構成されており、表示部１１からの表示画像ＬＳを反射することができる。反射部材１２で反射された表示画像ＬＳは、フロントガラス１０２をスクリーンとして、当該フロントガラス１０２の裏面１０２ａ（内側の面）に投影される。そして、この投影光は、表示画像ＬＳとして運転手Ｈに認識される（図１、図２参照）。
【００２６】
図２に示すように、収納体１３（ハウジング）は、箱状をなし、その内側に、表示部１１や反射部材１２、その他、ヘッドアップディスプレイ装置１０を構成する部品等が収納されている。また、収納体１３は、フロントガラス１０２側に向かって開口した開口部で構成された窓部１３１を有している。この窓部１３１を介して、表示画像ＬＳは、収納体１３の外部、すなわち、フロントガラス１０２に向かって出射光として出射される。
【００２７】
また、収納体１３の窓部１３１には、透光性を有する透光性カバー部材１が、中央部に凹部を形成して、収納体１３側が凸、フロントガラス１０２側が凹となるように湾曲させた湾曲状態で、当該窓部１３１を覆うように、設置（装着）されている。これにより、表示画像ＬＳのフロントガラス１０２に向けた出射が可能となるとともに、塵や埃等の異物が窓部１３１を介して収納体１３内に侵入するのを防止することができる。したがって、表示部１１の表示画像ＬＳや反射部材１２が当該異物によって曇ったり汚れたりするのを防止することができる。また、凹部が形成された湾曲状態とすることにより、透光性カバー部材１は、太陽光を反射し易いものとなり、太陽光の収納体１３内への侵入を的確に抑制することができる。また、例えば透光性カバー部材１がダッシュボード１０１から突出するのを防止することができ、よって、透光性カバー部材１が運転手Ｈの視界を遮るのを防止することができる。
【００２８】
透光性カバー部材１は、光透過性を有する、本発明の透光性樹脂シートで構成され、測定波長５４３ｎｍにおける厚み方向位相差（Ｒｔｈ）が１４５ｎｍ以下であり、かつ、測定波長４４０ｎｍにおける位相差をＲｅ４４０［ｎｍ］とし、測定波長６６０ｎｍにおける位相差をＲｅ６６０［ｎｍ］としたとき、下記関係式（１）を満足するものとなっており、本実施形態では、図３に示すように、基材としての樹脂層３と、この樹脂層３の上面（一方の面）に積層されたハードコート層５とを備える積層板で構成されている。
Ｒｅ４４０−Ｒｅ６６０＜４０ｎｍ    ・・・  （１）
【００２９】
このように、透光性カバー部材１を、光透過性を有する、本発明の透光性樹脂シートで構成することで、透光性カバー部材１が、図２に示すように、収納体１３の窓部１３１に湾曲状態で装着されたとしても、スクリーンとしてのフロントガラス１０２の裏面１０２ａに、表示部１１から出射された表示画像ＬＳ（出射光）を設計通りの色調で投影することができる。
【００３０】
以下、この透光性カバー部材１、すなわち、本発明の透光性樹脂シートを構成する各層について説明する。
【００３１】
樹脂層３は、透光性カバー部材１の主たる層を構成する基材であり、樹脂材料を主材料として構成されるものである。そして、この樹脂層３が、リタデーション（位相差；複屈折率×厚さ）および厚み方向位相差（Ｒｔｈ）を有することで、透光性カバー部材１の測定波長５４３ｎｍにおける厚み方向位相差（Ｒｔｈ）が１４５ｎｍ以下であり、かつ、測定波長４４０ｎｍにおける位相差Ｒｅ４４０［ｎｍ］と、測定波長６６０ｎｍにおける位相差Ｒｅ６６０［ｎｍ］との関係が、前記関係式（１）を満足するものとなっている。
【００３２】
この樹脂層３は、例えば、樹脂材料を主材料とするシート材を、延伸状態とする延伸加工を施して形成されることで、リタデーション（位相差；複屈折率×厚さ）および厚み方向位相差（Ｒｔｈ）を有するものとなっている。具体的には、シート材として、樹脂層３の平均厚さｔ３よりも厚く形成されたものを用意し、その後、軟化または溶融状態とされたシート材を平均厚さｔ３となるまで一方向に向かって延伸した延伸状態とすることで、樹脂層３の層中において、樹脂材料（高分子）を延伸した一方向に沿って配列させる。この樹脂材料の配列により、樹脂層３は、リタデーション（位相差；複屈折率×厚さ）および厚み方向位相差（Ｒｔｈ）を有するものとなる。
【００３３】
さらに、樹脂層３は、上記のような延伸加工の他、軟化または溶融状態とされた樹脂材料を主材料とする軟化・溶融材料を、軟化または溶融状態のシート材として押出した後に、シート材を搬送しつつ冷却する押出加工を施すことで、形成される樹脂層３の層中において、樹脂材料（高分子）が押し出された一方向に沿って配列し、その結果、リタデーション（位相差；複屈折率×厚さ）および厚み方向位相差（Ｒｔｈ）を有するものとされたものであってもよい。
【００３４】
なお、延伸加工を施す場合、樹脂層３のリタデーション（Ｒｅ）および厚み方向位相差（Ｒｔｈ）は、軟化または溶融状態とされたシート材を一方向に向かって延伸させる際の条件、すなわち、シート材の加熱条件、延伸させた後のシート材の冷却条件およびシート材の延伸条件（延伸力、延伸スピード）等の条件を適宜設定することで、所望の大きさを有するものに設定し得る。
【００３５】
さらに、押出加工を施す場合、樹脂層３のリタデーション（Ｒｅ）および厚み方向位相差（Ｒｔｈ）は、軟化または溶融状態とされた軟化・溶融材料をシート材として押出す際の条件、すなわち、軟化・溶融材料（シート材）の加熱条件、押出されたシート材の冷却条件およびシート材の押出条件（搬送スピード）等の条件を適宜設定することで、所望の大きさを有するものに設定し得る。
【００３６】
樹脂材料としては、透光性を有するものであれば、特に限定されないが、例えば、ポリスチレン系樹脂、ポリエチレン系樹脂、ポリプロピレン系樹脂、ポリエチレンテレフタレート（ＰＥＴ）、ポリエチレンナフタレート（ＰＥＮ）等のポリエステル系樹脂、ポリカーボネート系樹脂、塩化ビニル樹脂、ポリアセタール樹脂等が挙げられ、これらのうち１種または２種以上を組み合わせて用いることができる。これらの中でも、特にポリカーボネート系樹脂であるのが好ましい。ポリカーボネート系樹脂の硬化物は、透明性（透光性）や剛性等の機械的強度および耐熱性に富むため、樹脂材料としてポリカーボネート系樹脂を用いることで、透光性カバー部材１の透明性や耐衝撃性および耐熱性を向上させることができる。さらに、ポリカーボネート系樹脂を用いることで、透光性カバー部材１を、より確実に、その測定波長５４３ｎｍにおける厚み方向位相差（Ｒｔｈ）が１４５ｎｍ以下であり、かつ、位相差Ｒｅ４４０［ｎｍ］と位相差Ｒｅ６６０［ｎｍ］との関係が前記関係式（１）を満足するものとし得る。
【００３７】
さらに、このポリカーボネート系樹脂としては、その粘度平均分子量が１９０００以上４００００以下であるのが好ましく、１９５００以上３５０００以下であるのがより好ましい。これにより、樹脂材料としてポリカーボネート系樹脂を用いる効果をより顕著に発揮させることができる。
【００３８】
樹脂層３の平均厚さｔ３は、好ましくは０．３ｍｍ以上０．６ｍｍ以下であり、より好ましくは０．３２ｍｍ以上０．５４ｍｍ以下に設定される。樹脂層３の平均厚さｔ３をかかる範囲内に設定することにより、透光性カバー部材１を湾曲させた湾曲状態で、収納体１３の窓部１３１を覆うように、装着した際に、透光性カバー部材１に、窓部１３１を覆うカバー部材としての機能を確実に発揮させることができる。そして、前記カバー部材としての機能を発揮させるために、樹脂層３の平均厚さｔ３がかかる範囲内に設定されたとしても、透光性カバー部材１の測定波長５４３ｎｍにおける厚み方向位相差（Ｒｔｈ）を１４５ｎｍ以下とし、かつ、位相差Ｒｅ４４０［ｎｍ］と位相差Ｒｅ６６０［ｎｍ］との関係を、前記関係式（１）を満足するものとし得る。
【００３９】
なお、樹脂層３の屈折率としては、特に限定されず、例えば、１．５８以上１．６０以下であるのが好ましく、１．５８５以上１．５９５以下であるのがより好ましい。
【００４０】
ハードコート層５は、図３に示すように、樹脂層３の上面に形成され、紫外線硬化性樹脂で構成され、樹脂層３を保護することで、透光性カバー部材１に優れた耐候性、耐久性、耐擦傷性、熱成形性を付与するために設けられる。なお、このハードコート層５を備える透光性カバー部材１は、ハードコート層５をフロントガラス１０２側にして、湾曲させた湾曲状態で、収納体１３が備える窓部１３１に装着される。
【００４１】
ハードコート層５を構成する紫外線硬化性樹脂としては、例えば、アクリル系化合物を主成分とする紫外線硬化性樹脂、ウレタンアクリレートオリゴマーまたはポリエステルウレタンアクリレートオリゴマーを主成分とする紫外線硬化性樹脂、エポキシ系樹脂、ビニルフェノール系樹脂等のうちの少なくとも１種を主成分とする紫外線硬化性樹脂等が挙げられる。そして、これらの中でもアクリル系化合物を主成分とする紫外線硬化性樹脂が好ましい。これにより、樹脂層３との密着性の向上を図ることができる。
【００４２】
ハードコート層５の平均厚さｔ５としては、特に限定されず、例えば、０．００２ｍｍ以上０．０２０ｍｍ以下であるのが好ましく、０．００３ｍｍ以上０．０１５ｍｍ以下であるのがより好ましい。これにより、樹脂層３を保護するコート層としての機能を確実に付与することができる。
【００４３】
ハードコート層５の屈折率としては、特に限定されず、例えば、１．４０以上１．６０以下であるのが好ましく、１．４５０以上１．５９５以下であるのがより好ましい。
【００４４】
このハードコート層５は、例えば、ワニス状の紫外線硬化性樹脂組成物を樹脂層３上に塗布して液状被膜を形成し、この液状被膜に紫外線を照射することで液状被膜を硬化させることで形成される。
【００４５】
以上のような構成の透光性カバー部材１は、その総厚ｔ１が例えば０．３ｍｍ以上０．７ｍｍ以下であるのが好ましく、０．３７ｍｍ以上０．６５ｍｍ以下であるのがより好ましい。これにより、透光性カバー部材１をできる限り薄いものとすることができるとともに、自動車１００内での通常の使用に耐え得る程度の剛性を有するものとすることができる。
【００４６】
また、透光性カバー部材１は、その平面視で長方形をなすものであり、縦が５０ｍｍ以上２００ｍｍ以下であるのが好ましく、６０ｍｍ以上１９０ｍｍ以下であるのがより好ましく、横が１００ｍｍ以上４００ｍｍ以下であるのが好ましく、１３０ｍｍ以上３８０ｍｍ以下であるのがより好ましい。
【００４７】
さて、以上のような構成をなす、透光性カバー部材１（本発明の透光性樹脂シート）において、本発明では、前述の通り、透光性カバー部材１の測定波長５４３ｎｍにおける厚み方向位相差（Ｒｔｈ）が１４５ｎｍ以下であり、かつ、測定波長４４０ｎｍにおける位相差Ｒｅ４４０［ｎｍ］と、測定波長６６０ｎｍにおける位相差Ｒｅ６６０［ｎｍ］との関係が、下記関係式（１）を満足している。
Ｒｅ４４０−Ｒｅ６６０＜４０ｎｍ    ・・・  （１）
【００４８】
ここで、表示部１１は、本実施形態では、表示画像ＬＳを構成する１つの画素に着目したとき、赤（Ｒ）、緑（Ｇ）および青（Ｂ）それぞれの色の画素ＰＩＲ、画素ＰＩＧおよび画素ＰＩＢを独立して出射することができるように構成され、これら３つの画素ＰＩを実質的に重ね合わせて１つの画素を形成することで、フルカラー化された表示画像ＬＳ（投影像）が形成される。この際、画素ＰＩＲ、画素ＰＩＧおよび画素ＰＩＢは、反射部材１２の角度を変更することで、異なる位置から出射される。そのため、窓部１３１に湾曲状態で装着された透光性カバー部材１に対して、各画素ＰＩＲ、画素ＰＩＧおよび画素ＰＩＢは、異なる角度で入射することとなる（図４参照）。このように各画素ＰＩＲ、ＰＩＧ、ＰＩＢの入射角度が異なるが、この状態で、従来通り、透光性カバー部材１の厚み方向位相差（Ｒｔｈ）の設定を省略すると、各画素ＰＩＲ、ＰＩＧ、ＰＩＢを実質的に重ねて１つの画素を形成することで表示画像ＬＳを得る際に、この表示画像ＬＳを、設計通りの色調で投影することができないと言う問題があった。
【００４９】
これに対して、本願発明では、視感度が高い緑色領域である測定波長５４３ｎｍにおける厚み方向位相差（Ｒｔｈ）を、１４５ｎｍ以下のように低く設定している。したがって、窓部１３１に湾曲状態で装着された透光性カバー部材１に対して、各画素ＰＩＲ、ＰＩＧ、ＰＩＢを、それぞれ、互いに異なる角度で入射させたとしても、これに起因する、形成される表示画像ＬＳの色調のズレを的確に抑制または防止することができる。
【００５０】
さらに、本発明では、測定波長５４３ｎｍにおける厚み方向位相差（Ｒｔｈ）ばかりでなく、青色領域である測定波長４４０ｎｍから赤色領域である測定波長６６０ｎｍまでの範囲内における、リタデーションの差（位相差Ｒｅ４４０−位相差Ｒｅ６６０）の大きさを、前記関係式（１）のように４０ｎｍ未満に設定している。これにより、画素ＰＩＲ、ＰＩＧ、ＰＩＢが透光性カバー部材１を透過する際に、形成される表示画像ＬＳが面方向において、色調にズレが発生するのを的確に抑制または防止することができる。
【００５１】
以上の通り、本発明では、透光性カバー部材１におけるリタデーションの差と厚み方向位相差（Ｒｔｈ）との双方が低く設定されている。そのため、透光性カバー部材１が、図２、図４に示すように、収納体１３の窓部１３１に湾曲状態で装着されたとしても、スクリーンとしてのフロントガラス１０２の裏面１０２ａに、表示部１１から出射された表示画像ＬＳ（出射光）を設計通りの色調で投影することができる。
【００５２】
なお、測定波長５４３ｎｍにおける厚み方向位相差（Ｒｔｈ）は、１４５ｎｍ以下であればよいが、５ｎｍ以上１３０ｎｍ以下であることが好ましく、５０ｎｍ以上１１５ｎｍ以下であることがより好ましい。さらに、測定波長４４０ｎｍと測定波長６６０ｎｍとにおける、リタデーションの差（位相差Ｒｅ４４０−位相差Ｒｅ６６０）は、４０ｎｍ未満であればよいが、５ｎｍ以上３０ｎｍ以下であることが好ましく、７ｎｍ以上１５ｎｍ以下であることがより好ましい。これにより、前述した効果をより顕著に発揮させることができる。
【００５３】
また、前記関係式（１）を満足する際には、測定波長４４０ｎｍにおける位相差Ｒｅ４４０［ｎｍ］は、好ましくは８０ｎｍ以上１６０ｎｍ以下、より好ましくは１００ｎｍ以上１５５ｎｍ以下に設定される。これにより、測定波長４４０ｎｍにおける位相差Ｒｅ４４０［ｎｍ］および測定波長６６０ｎｍにおける位相差Ｒｅ６６０［ｎｍ］のベースラインを低く設定することができるため、リタデーションの差（位相差Ｒｅ４４０−位相差Ｒｅ６６０）を、４０ｎｍ未満に設定することで得られる効果、すなわち、形成される画像が面方向において、色調にズレが発生するのを的確に抑制または防止することができるという効果をより顕著に発揮させることができる。
【００５４】
さらに、透光性カバー部材１は、前述の通り、収納体１３の窓部１３１を覆うように、収納体１３側が凸、フロントガラス１０２側が凹となるように湾曲させた湾曲状態で、装着されているが、この際の透光性カバー部材１（透光性樹脂シート）の曲率半径Ｒは、好ましくは１００ｍｍ以上５００ｍｍ以下、より好ましくは１２０ｍｍ以上４５０ｍｍ以下に設定される。かかる曲率半径Ｒの範囲内で湾曲状態として、窓部１３１に透光性カバー部材１を装着させたとしても、本発明では、透光性カバー部材１の測定波長５４３ｎｍにおける厚み方向位相差（Ｒｔｈ）が１４５ｎｍ以下であり、かつ、測定波長４４０ｎｍにおける位相差Ｒｅ４４０［ｎｍ］と、測定波長６６０ｎｍにおける位相差Ｒｅ６６０［ｎｍ］との関係が、前記関係式（１）を満足している。そのため、スクリーンとしてのフロントガラス１０２の裏面１０２ａに、表示部１１から出射された表示画像ＬＳ（出射光）を設計通りの色調で投影することができる。
【００５５】
また、透光性カバー部材１（透光性樹脂シート）は、５４３ｎｍの円偏光を発する光源と、受光部との間に、透光性カバー部材１の上面と、光源と受光部とを結ぶ直線とのなす角度が７０°ないし９０°となるように配置し、その後、透光性カバー部材１を透過した、光源から発光された円偏光（透過光）を、受光部において受光し、この透過光の９０°における円偏光の位相差をＲｅ９０とし、７０°における位相差をＲｅ７０としたとき、（Ｒｅ７０／Ｒｅ９０）×１００（％）が９５％以上１２０％以下の関係を満足するものであるのが好ましく、１００％以上１１２％以下の関係を満足するものであるのがより好ましい。透光性カバー部材１として、かかる関係を満足するものを用いることで、スクリーンとしてのフロントガラス１０２の裏面１０２ａに、表示部１１から出射された表示画像ＬＳ（出射光）をより確実に設計通りの色調で投影することができる。
【００５６】
なお、本実施形態では、透光性カバー部材１は、樹脂層３と、この樹脂層３の上面に積層されたハードコート層５とを備える積層板で構成される場合について説明したが、かかる積層板で構成される場合に限定されず、例えば、樹脂層３の下面には、さらに、ハードコート層５、および、偏光子として機能する偏光層のうちの少なくとも一方が積層されていてもよい。なお、ハードコート層５と偏光層との双方を、樹脂層３の下面に積層する場合、樹脂層３の下面側から、偏光層とハードコート層５とがこの順で積層されているのが好ましい。また、偏光層が積層されている場合、樹脂層３と偏光層との間には、これら同士を接合する接合層が介挿されていてもよい。
【００５７】
以上のように、本発明の透光性樹脂シートを、ヘッドアップディスプレイ装置１０が備える透光性カバー部材１に適用することで、ヘッドアップディスプレイ装置１０は、透光性カバー部材１が収納体１３の窓部１３１に湾曲状態で装着されたとしても、スクリーンとしてのフロントガラス１０２の裏面１０２ａに、表示部１１から出射された表示画像ＬＳ（出射光）を設計通りの色調で投影することができる。したがって、かかるヘッドアップディスプレイ装置１０を備える自動車１００を、優れた信頼性を有するものとすることができる。
【００５８】
以上、本発明の透光性樹脂シート、投射型表示器および移動体について説明したが、本発明は、これに限定されるものではなく、透光性樹脂シートを構成する各層は、同様の機能を発揮し得る任意の構成のものと置換することができる。
【００５９】
さらに、前記実施形態では、本発明の投射型表示器を、移動体としての自動車１００が備えるヘッドアップディスプレイ装置１０に適用する場合について説明したが、ヘッドアップディスプレイ装置１０が適用される移動体としては自動車１００に限らず、例えば、船舶、鉄道車両、飛行機、バス、オートバイ、自転車、フォークリフト、工事現場等で所定の作業をする作業車、ゴルフカート等が挙げられる。
【実施例】
【００６０】
以下、実施例に基づいて本発明をより具体的に説明する。なお、本発明はこれらの実施例によって何ら限定されるものではない。
【００６１】
１．原材料の準備
＜ポリカーボネート系樹脂＞
ポリカーボネート系樹脂として、ビスフェノールＡ型ポリカーボネート（三菱エンジニアプラスチックス社製、「Ｅ-２０００」、粘度平均分子量２７０００）を用意した。
【００６２】
＜紫外線硬化性樹脂＞
アクリル系化合物を主成分とする紫外線硬化性樹脂として、下記化学式（Ａ）で示される化合物（アクリル樹脂）７０重量部、２官能ウレタンアクリレート（ダイセルサイテック社製、「ＥＢ８４０２」）２０重量部、エトキシ化ビスフェノールＡジアクリレート１０重量部を配合し、この紫外線硬化性樹脂の濃度が３０重量％となるようプロピレングリコールモノメチルエーテルで希釈した。
【００６３】
ここへ、重合開始剤として１−ヒドロキシシクロヘキシルフェニルケトンを５重量部、表面調整剤（共栄社化学社製、「グラノール４５０」）を紫外線硬化性樹脂に対して重量比で０．０５重量部添加し、ハードコート層の形成に用いるハードコート層形成用樹脂組成物を作製した。
【００６４】
Ｒ３ＣＣＨ２（ＯＣＨ２ＣＲ２ＣＨ２）ｎＯＣＯＣＨ＝ＣＨ２    （Ａ）
（式中、ｎは２〜４の整数を示す。Ｒは−ＣＨ２ＯＣＯＣＨ＝ＣＨ２で表わされる基を示す。）
【００６５】
２．透光性樹脂シートの製造
（実施例１Ａ）
［１Ａ］まず、用意したポリカーボネート系樹脂を、単軸押出機が備えるＴダイからシート状に押出した後、これを加熱温度２７０℃で押出加工を施した後に冷却することで、平均厚さｔ３０．３９５ｍｍの樹脂層を得た。
【００６６】
［２Ａ］次に、用意した紫外線硬化性樹脂を含むハードコート層形成用樹脂組成物を、樹脂層上に塗布して乾燥させた後に、紫外線を照射することで、樹脂層上に、平均厚さｔ５０．００５ｍｍのハードコート層が形成された実施例１Ａの透光性樹脂シートを得た。
【００６７】
そして、得られた透光性樹脂シートについて、位相差測定装置（Ａｘｏｍｅｔｒｉｃｓ社製、「Ａｘｏｓｃａｎ」）を用いて、測定波長５４３ｎｍにおける厚み方向位相差（Ｒｔｈ）、および、測定波長４４０ｎｍにおける位相差Ｒｅ４４０［ｎｍ］と、測定波長６６０ｎｍにおける位相差Ｒｅ６６０［ｎｍ］との差（Ｒｅ４４０−Ｒｅ６６０）を測定したところ、それぞれ、８０ｎｍおよび１２ｎｍであった。
【００６８】
（実施例２Ａ〜６Ａ）
前記工程［１Ａ］において、樹脂層を形成する際の押出加工の条件を変更したこと以外は、前記実施例１Ａと同様にして、表１に示す、厚み方向位相差（Ｒｔｈ）、および、差（Ｒｅ４４０−Ｒｅ６６０）を有する実施例２Ａ〜６Ａの透光性樹脂シートを得た。
【００６９】
（比較例１Ａ）
比較例１Ａの透光性樹脂シートとして、ハードコート層を備えるポリカーボネート製シート（コベストロ社製、「Ｍａｋｒｏｆｏｌ  ＨＳ  ３１４」、厚さ０．３７５ｍｍ）を用意した。
【００７０】
（比較例２Ａ）
用意したポリカーボネート系樹脂を、単軸押出機が備えるＴダイからシート状に押出した後、これを加熱温度２７０℃で圧延加工を施した後に冷却することで、平均厚さｔ３０．４８５ｍｍの樹脂層を得た後、用意した紫外線硬化性樹脂を含むハードコート層形成用樹脂組成物を、樹脂層上に塗布して乾燥させた後に、紫外線を照射することで、樹脂層上に、平均厚さｔ５０．００５ｍｍのハードコート層が形成された比較例２Ａの透光性樹脂シートを得た。
【００７１】
３．評価
各実施例および各比較例の透光性樹脂シートを、以下の方法で評価した。
【００７２】
＜１Ａ＞透光性樹脂シートを透過し、ウインドウに入射する偏光状態変化
まず、各実施例および各比較例の透光性樹脂シートについて、５４３ｎｍの円偏光を発する光源と、受光部との間に、透光性樹脂シートの上面と、光源と受光部とを結ぶ直線とのなす角度が７０°ないし９０°となるように配置した。
【００７３】
そして、透光性樹脂シートを透過した、光源から発光された発光光（透過光）を、受光部において受光し、この透過光の９０°における円偏光の位相差と７０°における位相差の変化率を求めた。
【００７４】
＜２Ａ＞ヘッドアップディスプレイ装置により投射された画像の色調の変化の有無
まず、各実施例および各比較例の透光性樹脂シートについて、それぞれ、中央部に凹部を形成して、収納体１３側が凸、フロントガラス１０２側が凹となるように、曲率半径Ｒ＝１５０ｍｍに湾曲させた湾曲状態で、窓部１３１を覆うように、透光性カバー部材１として装着することで、ヘッドアップディスプレイ装置１０を作製した。
【００７５】
そして、作製したヘッドアップディスプレイ装置１０を用いて、フロントガラス１０２の裏面１０２ａに画像を投影し、この画像の色調の変化に基づいて、次のように評価した。
【００７６】
［評価基準］
◎：投影される画像に色調の変化が認められず、鮮明な画像が得られた。
〇：投影される画像に若干の色調の変化が認められるが実用上問題ない。
×：投影される画像に明らかな色調の変化が認められた。
【００７７】
以上のようにして得られた各実施例および各比較例の透光性樹脂シートにおける評価結果を、それぞれ、下記の表１に示す。
【００７８】
【表１】
2020034890.tif 000003
【００７９】
表１に示したように、各実施例における透光性樹脂シートでは、厚み方向位相差（Ｒｔｈ）が１４５ｎｍ以下、かつ、差（Ｒｅ４４０−Ｒｅ６６０）が４０ｎｍ以下に設定され、これにより、透光性樹脂シートを透過する透過光の９０°における円偏光の位相差と７０°における位相差との関係（Ｒｅ７０／Ｒｅ９０）×１００を９５％以上１２０％以下の範囲内とすることができ、その結果、ヘッドアップディスプレイ装置により投影された画像を実用上問題なく、視認することができる結果を示した。
【００８０】
これに対して、各比較例における透光性樹脂シートでは、差（Ｒｅ４４０−Ｒｅ６６０）が４０ｎｍ以下に設定されているものの、厚み方向位相差（Ｒｔｈ）を１４５ｎｍ以下に設定することができず、これに起因して、透光性樹脂シートを透過する透過光の９０°における円偏光の位相差と７０°における位相差との関係（Ｒｅ７０／Ｒｅ９０）×１００が９５％以上１２０％以下を満足しておらず、その結果、ヘッドアップディスプレイ装置により投影される画像に明らかな色調の変化が認められる結果となった。
【符号の説明】
【００８１】
１                      透光性カバー部材
３                      樹脂層
５                      ハードコート層
１０                    ヘッドアップディスプレイ装置
１１                    表示部
１２                    反射部材
１３                    収納体
１００                  自動車
１０１                  ダッシュボード
１０２                  フロントガラス
１０２ａ                裏面
１３１                  窓部
Ｈ                      運転手
ＬＳ                    表示画像
ＰＩＲ、ＰＩＧ、ＰＩＢ  画素
ｔ１                    総厚
ｔ３、ｔ５              平均厚さ
【図１】
2020034890.tif 000004
【図２】
2020034890.tif 000005
【図３】
2020034890.tif 000006
【図４】
2020034890.tif 000007
【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
曲率半径Ｒが１００ｍｍ以上５００ｍｍ以下の範囲内で湾曲させた湾曲状態で、投射型表示器から出射される出射光を透過させる透光性カバー部材に用いられる透光性樹脂シートであって、
樹脂材料を主材料として構成された樹脂層と、該樹脂層の少なくとも一方の面に積層されたハードコート層とを有し、
前記樹脂層は、その平均厚さが０．３２ｍｍ以上０．６ｍｍ以下であり、
測定波長５４３ｎｍにおける厚み方向位相差（Ｒｔｈ）が１４５ｎｍ以下であり、
かつ、測定波長４４０ｎｍにおける位相差をＲｅ４４０［ｎｍ］とし、測定波長６６０ｎｍにおける位相差をＲｅ６６０［ｎｍ］としたとき、下記関係式（１）を満足することを特徴とする透光性樹脂シート。
Ｒｅ４４０−Ｒｅ６６０＜４０ｎｍ    ・・・  （１）
【請求項２】
前記Ｒｅ４４０［ｎｍ］は、８０ｎｍ以上１６０ｎｍ以下である請求項１に記載の透光性樹脂シート。
【請求項３】
前記樹脂材料は、ポリカーボネート系樹脂である請求項１または２に記載の透光性樹脂シート。
【請求項４】
請求項１ないし３のいずれか１項に記載の透光性樹脂シートを、前記透光性カバー部材として備えることを特徴とする投射型表示器。
【請求項５】
請求項４に記載の投射型表示器を備えることを特徴とする移動体。
【手続補正２】
【補正対象書類名】明細書
【補正対象項目名】００１０
【補正方法】変更
【補正の内容】
【００１０】
このような目的は、下記（１）〜（５）に記載の本発明により達成される。
（１）  曲率半径Ｒが１００ｍｍ以上５００ｍｍ以下の範囲内で湾曲させた湾曲状態で、投射型表示器から出射される出射光を透過させる透光性カバー部材に用いられる透光性樹脂シートであって、
樹脂材料を主材料として構成された樹脂層と、該樹脂層の少なくとも一方の面に積層されたハードコート層とを有し、
前記樹脂層は、その平均厚さが０．３２ｍｍ以上０．６ｍｍ以下であり、
測定波長５４３ｎｍにおける厚み方向位相差（Ｒｔｈ）が１４５ｎｍ以下であり、
かつ、測定波長４４０ｎｍにおける位相差をＲｅ４４０［ｎｍ］とし、測定波長６６０ｎｍにおける位相差をＲｅ６６０［ｎｍ］としたとき、下記関係式（１）を満足することを特徴とする透光性樹脂シート。
Ｒｅ４４０−Ｒｅ６６０＜４０ｎｍ    ・・・  （１）
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
（３）  前記樹脂材料は、ポリカーボネート系樹脂である上記（１）または（２）に記載の透光性樹脂シート。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
（４）  上記（１）ないし（３）のいずれかに記載の透光性樹脂シートを、前記透光性カバー部材として備えることを特徴とする投射型表示器。
【手続補正７】
【補正対象書類名】明細書
【補正対象項目名】００１６
【補正方法】変更
【補正の内容】
【００１６】
（５）  上記（４）に記載の投射型表示器を備えることを特徴とする移動体。
【手続補正８】
【補正対象書類名】明細書
【補正対象項目名】００７８
【補正方法】変更
【補正の内容】
【００７８】
【表１】
2020034890.tif 000008